СТЕРИЛИЗУЕМАЯ УПАКОВОЧНАЯ ПЛЕНКА, ВКЛЮЧАЮЩАЯ ТЕРМОСВАРИВАЕМЫЙ СЛОЙ, КОНТАКТИРУЮЩИЙ С ПРОДУКТОМ, СОДЕРЖАЩИЙ СМЕСЬ ПОЛИЭТИЛЕНОВ, И ЗАЩИТНЫЙ СЛОЙ, СОДЕРЖАЩИЙ ПОЛИМЕР НА ОСНОВЕ ПРОПИЛЕНА В СМЕСИ С ПОЛИЭТИЛЕНОМ

1. Стерилизуемая многослойная упаковочная пленка, включающая:
(А) поперечносшитый первый внешний термосвариваемый слой, контактирующий с продуктом, содержащий смесь:
(i) по меньшей мере, одного элемента, подбираемого из группы, состоящей из:
3
(а) гомогенного сополимера этилена и октена плотностью от, приблизительно, 0,905 до, приблизительно, 0,93 г/см;
3
(б) гомогенного сополимера этилена и бутена плотностью от, приблизительно, 0,90 до, приблизительно, 0,93 г/см;
3
(в) гомогенного сополимера этилена и гексена плотностью от, приблизительно, 0,90 до, приблизительно, 0,93 г/см;
(ii) по меньшей мере, одного элемента, подбираемого из группы, состоящей из:
3
(а) гетерогенного сополимера этилена и альфа-олефина плотностью от, приблизительно, 0,92 до, приблизительно, 0,95 г/см и
(б) сополимера пропилена и этилена с температурой плавления от, приблизительно, 110 до, приблизительно, 150°С, содержащим до 5 вес.% мономерных звеньев этилена.
(Б) поперечносшитый второй внешний термосвариваемый защитный слой, содержащий смесь:
(i) изотактического полимера на основе пропилена и
4-8
3
(ii) гомогенного сополимера этилена и альфа-олефинов С плотностью от, приблизительно, 0,86 до, приблизительно, 0,91 г/см.
2
2
2. Стерилизуемая многослойная упаковочная пленка по п.1, дополнительно включающая О-барьерный слой, при этом маслостойкий слой располагается между термосвариваемым слоем, контактирующим с продуктом, и О-барьерным слоем.
2
3. Стерилизуемая многослойная упаковочная пленка по п. 2, в которой О-барьерный слой содержит, по меньшей мере, один элемент, подбираемый из группы, состоящей из кристаллического полиамида, аморфного полиамида, сополимера этилена и винилового спирта, сополимера винилиденхлорида и полиакрилонитрила.
4. Стерилизуемая многослойная пленка по п.1, в которой первый слой содержит смесь:
(i) по меньшей мере, одного элемента, подбираемого из группы, состоящей из:
3
(а) гомогенного сополимера этилена и октена плотностью от, приблизительно, 0,91 до, приблизительно, 0,93 г/см и
3
(б) гомогенного сополимера этилена и бутена плотностью от, приблизительно, 0,90 до, приблизительно, 0,91 г/см и
(ii) по меньшей мере, одного элемента, подбираемого из группы, состоящей из:
3
(а) гетерогенного сополимера этилена и альфа-олефина плотностью от, приблизительно, 0,92 до, приблизительно, 0,94 г/см и
(б) сополимера пропилена и этилена с температурой плавления от, приблизительно, 115 до, приблизительно, 125°С.
5. Стерилизуемая многослойная пленка по п.1, в которой первый слой дополнительно включает скользящую добавку и антиадгезив, и поперечносшитый второй слой дополнительно включает скользящую добавку и антиадгезив.
3
3
4-8
6. Стерилизуемая многослойная пленка по п.1, в которой изотактический полимер на основе пропилена содержит гомогенный сополимер пропилена и этилена плотностью от, приблизительно, 0,88 до, приблизительно, 0,90 г/см, а гомогенный сополимер этилена и альфа-олефинов С содержит гомогенный сополимер этилена и бутена плотностью от, приблизительно, 0,88 до, приблизительно, 0,905 г/см.
7. Стерилизуемая многослойная пленка по п.1, в которой поперечносшитый второй слой дополнительно включает скользящую добавку и антиадгезив.
2
8. Стерилизуемая многослойная пленка по п.2, дополнительно включающая связующий слой, расположенный между О-барьерным слоем и поперечносшитым вторым слоем.
2
9. Стерилизуемая многослойная пленка по п.8, дополнительно включающая маслостойкий слой, расположенный между О-барьерным слоем и поперечносшитым первым слоем.
2
10. Стерилизуемая многослойная пленка по п.9, в которой маслостойкий слой также выполняет функцию связующего слоя между О-барьерным слоем и поперечносшитым первым слоем.
2
2
11. Стерилизуемая многослойная пленка по п.9, дополнительно включающая первый слой, придающий прочность при высокой температуре, расположенный между поперечносшитым первым слоем и О-барьерным слоем, и второй слой, придающий прочность при высокой температуре, расположенный между поперечносшитым вторым слоем и О-барьерным слоем.
2
2
12. Стерилизуемая многослойная пленка по п.11, дополнительно включающая первый слой, придающий прочность при низкой температуре, расположенный между маслостойким слоем и О-барьерным слоем, и второй слой, придающий прочность при низкой температуре, расположенный между О-барьерным слоем и защитным слоем.
13. Стерилизуемая многослойная пленка по п.12, в которой:
маслостойкий слой содержит, по меньшей мере, один элемент, подбираемый из группы, состоящей из:
2-3
6-20
3
(i) кристаллического сополимера альфа-олефинов С и С с привитым ангидридом плотностью от 0,93 до 0,97 г/см;
2-3
3
(ii) кристаллического сополимера С и бутена плотностью, по меньшей мере, 0,92 г/см;
(iii) иономерной смолы и
(iv) сополимера этилена и ненасыщенной кислоты;
первый слой, придающий прочность при высокой температуре, и второй слой, придающий прочность при высокой температуре, содержат, по меньшей мере, один полимер, придающий прочность при высокой температуре, подбираемый из группы, состоящей из полукристаллического полиамида, содержащего, по меньшей мере, один элемент, подбираемый из группы, состоящей из полиамида-6, полиамида-6,6, полиамида-6,9, полиамида-4,6 и полиамида-6,10;
2-3
3-20
первый слой, придающий прочность при низкой температуре, и второй слой, придающий прочность при низкой температуре, содержат, по меньшей мере, один полимер, придающий прочность при низкой температуре, подбираемый из группы, состоящей из гомополимера олефина, сополимера олефинов С и С и сополимера этилена и альфа-олефина с привитым ангидридом;
связующий слой содержит, по меньшей мере, один элемент, подбираемый из группы, состоящей из сополимера этилена и альфа-олефина с привитым ангидридом, иономерной смолы, сополимера этилена и ненасыщенной кислоты.
14. Стерилизуемая многослойная пленка по п.13, в которой, по меньшей мере, один из слоев, придающих прочность при высокой температуре, содержит смесь полимера, придающего прочность при высокой температуре, с, по меньшей мере, одним полимером, придающим прочность при средней температуре, подбираемым из группы, состоящей из полиамида-6/6,6, полиамида-6,12, полиамида-6/6,9, полиамида-12 и полиамида-11.
15. Стерилизуемая многослойная пленка по п.13, дополнительно включающая, по меньшей мере, один слой, придающий прочность при средней температуре, который содержит, по меньшей мере, один полимер, придающий прочность при средней температуре, подбираемый из группы, состоящей из полиамида-6/6,6, полиамида-6,12, полиамида-6/6,9, полиамида-12 и полиамида-11.
16. Стерилизуемое упаковочное изделие, образованное многослойной упаковочной пленкой, термосваренной с самой собой, каковая многослойная упаковочная пленка включает:
(А) поперечносшитый первый внешний термосвариваемый слой, контактирующий с продуктом, содержащий смесь:
(i) по меньшей мере, одного элемента, подбираемого из группы, состоящей из:
3
(а) гомогенного сополимера этилена и октена плотностью от, приблизительно, 0,905 до, приблизительно, 0,93 г/см;
3
(б) гомогенного сополимера этилена и бутена плотностью от, приблизительно, 0,90 до, приблизительно, 0,93 г/см;
3
(в) гомогенного сополимера этилена и гексена плотностью от, приблизительно, 0,90 до, приблизительно, 0,93 г/см;
(ii) по меньшей мере, одного элемента, подбираемого из группы, состоящей из:
3
(а) гетерогенного сополимера этилена и альфа-олефина плотностью от, приблизительно, 0,92 до, приблизительно, 0,95 г/см и
(б) сополимера пропилена и этилена с температурой плавления от, приблизительно, 110 до, приблизительно, 150°С, содержащим до 5 вес.% мономерных звеньев этилена.
(Б) поперечносшитый второй внешний термосвариваемый защитный слой, содержащий смесь:
(i) изотактического полимера на основе пропилена;
4-8
3
(ii) гомогенного сополимера этилена и альфа-олефинов С плотностью от, приблизительно, 0,86 до, приблизительно, 0,91 г/см.
17. Стерилизуемое упаковочное изделие по п.16, в котором поперечносшитый первый слой термосварен с поперечносшитым вторым слоем.
18. Стерилизуемое упаковочное изделие по п.16, в котором поперечносшитый первый слой термосварен с самим собой.
19. Стерилизуемое упаковочное изделие по п.16, в котором многослойная упаковочная пленка термосварена сама с собой с образованием элемента, подбираемого из группы, состоящей из мешка с торцевым швом, мешка с боковым швом, пакета и оболочки.
20. Стерилизуемое упаковочное изделие по п.16, которое обнаруживает течь менее чем в 19% случаев при испытании в соответствии с ASTM 4169, уровень надежности II, представляющем собой испытание на вибрационном столе в течение 30 мин изделий, заполненных водой, герметично заваренных и стерилизованных при 250°F в течение 90 мин.
21. Стерилизуемый упакованный продукт, представляющий собой продукт, окруженный многослойной упаковочной пленкой, термосваренной с самой собой, каковая многослойная упаковочная пленка включает:
(А) поперечносшитый первый внешний термосвариваемый слой, контактирующий с продуктом, содержащий смесь:
(i) по меньшей мере, одного элемента, подбираемого из группы, состоящей из:
3
(а) гомогенного сополимера этилена и октена плотностью от, приблизительно, 0,905 до, приблизительно, 0,93 г/см;
3
(б) гомогенного сополимера этилена и бутена плотностью от, приблизительно, 0,90 до, приблизительно, 0,93 г/см;
3
(в) гомогенного сополимера этилена и гексена плотностью от, приблизительно, 0,90 до, приблизительно, 0,93 г/см;
(ii) по меньшей мере, одного элемента, подбираемого из группы, состоящей из:
3
(а) гетерогенного сополимера этилена и альфа-олефина плотностью от, приблизительно, 0,92 до, приблизительно, 0,95 г/см и
(б) сополимера пропилена и этилена с температурой плавления от, приблизительно, 110 до, приблизительно, 150°С, содержащим до 5 вес.% мономерных звеньев этилена.
(Б) поперечносшитый второй внешний термосвариваемый защитный слой, содержащий смесь:
(i) изотактического полимера на основе пропилена и
4-8
3
(ii) гомогенного сополимера этилена и альфа-олефинов С плотностью от, приблизительно, 0,86 до, приблизительно, 0,91 г/см.
22. Способ производства стерилизованного упакованного продукта, включающий:
(A) наполнение продуктом упаковочного изделия, образованного многослойной упаковочной пленкой, термосваренной с самой собой, каковая многослойная упаковочная пленка включает:
(1) поперечносшитый первый внешний термосвариваемый слой, контактирующий с продуктом, содержащий смесь:
(a) по меньшей мере, одного элемента, подбираемого из группы, состоящей из:
3
(i) гомогенного сополимера этилена и октена плотностью от, приблизительно, 0,905 до, приблизительно, 0,93 г/см;
3
(ii) гомогенного сополимера этилена и бутена плотностью от, приблизительно, 0,90 до, приблизительно, 0,93 г/см;
3
(iii) гомогенного сополимера этилена и гексена плотностью от, приблизительно, 0,90 до, приблизительно, 0,93 г/см;
(b) по меньшей мере, одного элемента, подбираемого из группы, состоящей из:
3
(i) гетерогенного сополимера этилена и альфа-олефина плотностью от, приблизительно, 0,92 до, приблизительно, 0,95 г/см и
(ii) сополимера пропилена и этилена с температурой плавления от, приблизительно, 110 до, приблизительно, 150°С, содержащим до 5 вес.% мономерных звеньев этилена.
(2) поперечносшитый второй внешний термосвариваемый защитный слой, содержащий смесь:
(a) изотактического полимера на основе пропилена и
4-8
3
(b) гомогенного сополимера этилена и альфа-олефинов С плотностью от, приблизительно, 0,86 до, приблизительно, 0,91 г/см;
(B) герметичное заваривание изделия так, чтобы продукт был окружен многослойной упаковочной пленкой;
(C) нагревание упакованного продукта до температуры, по меньшей мере, 220°F и выдерживание при этой температуре в течение, по меньшей мере, 1 ч.
23. Способ по п.22, в котором указанный продукт содержит, по меньшей мере, один элемент, подбираемый из группы, состоящей из чили, риса, бобов, маслин, говядины, свинины, рыбы, домашней птицы, кукурузы, яиц, томатов и орехов.
24. Способ по п.22, в котором указанный упакованный продукт нагревают до температуры, по меньшей мере, 230°F и выдерживают при этой температуре в течение, по меньшей мере, 75 мин.
25. Способ по п.24, в котором указанный упакованный продукт нагревают до температуры, по меньшей мере, 240°F и выдерживают при этой температуре в течение, по меньшей мере, 90 мин.